ГЛИНЫ С ВЫСОКОЙ УДЕЛЬНОЙ ПОВЕРХНОСТЬЮ ДЛЯ ПОЛУЧЕНИЯ ОТБЕЛЬНЫХ ГЛИН, А ТАКЖЕ СПОСОБ АКТИВИРОВАНИЯ ЭТИХ ГЛИН

1. Способ получения адсорбента, в частности, отбельной глины, причем необожженную глину с
2
удельной поверхностью более 200 м/г,
ионообменной емкостью более 40 м-экв/100 г и
объемом пор более 0,5 мл/г, причем по меньшей мере 40% объема пор образовано порами, имеющими диаметр по меньшей мере 14 нм, и самое большее 25% объема пор образовано порами, имеющим диаметр менее 7,5 нм,
подвергают активированию.
2. Способ по п.1, причем ионообменная емкость необожженной глины составляет более 50 м-экв/100 г.
2
3
3. Способ по п.1 или 2, причем необожженная глина, имеет содержание AlO в расчете на безводную глину менее 11 вес.%.
2
4. Способ по п.1, причем необожженная глина имеет содержание SiO в расчете на безводную глину более 65 вес.%.
5. Способ по п.1, причем необожженная глина имеет выщелачиваемую винной кислотой долю тяжелых металлов As, Pb, Cd, Hg менее 25 м.д.
6. Способ по п.5, причем доля выщелачиваемого винной кислотой мышьяка составляет менее 1,5 м.д. и/или доля выщелачиваемого винной кислотой свинца составляет менее 5 м.д. и/или доля выщелачиваемого винной кислотой кадмия составляет менее 0,5 м.д. и/или доля выщелачиваемой винной кислотой ртути составляет менее 0,2 м.д.
7. Способ по п.1, причем объем осадка необожженной глины в воде составляет менее 10 мл/2г.
8. Способ по п.1, причем необожженная глина для активирования поверхности приводится в контакт с кислотой.
9. Способ по п.8, причем кислота в контакт с необожженной глиной приводится в виде водного раствора.
10. Способ по п.8 или 9, причем кислота является минеральной кислотой.
11. Способ по п.10, причем минеральная кислота является серной кислотой или фосфорной кислотой.
12. Адсорбент, получаемый способом по п.1.
13. Применение адсорбента по п.12 в качестве отбельной глины.
14. Применение по п.13 для рафинирования масел и жиров.
15. Глиняный продукт, содержащий необожженную глину с
2
удельной поверхностью более 200 м/г;
ионообменной емкостью более 40 м-экв/100 г и
объемом пор, определенным азотной порометрией, более 0,5 мл/г, причем по меньшей мере 40% объема пор образовано порами, имеющими диаметр по меньшей мере 14 нм, и самое большее 25% объема пор образовано порами, имеющим диаметр менее 7,5 нм.
16. Глиняный продукт по п.15, причем необожженная глина имеет выщелачиваемую винной кислотой долю тяжелых металлов As, Pb, Cd, Hg менее 25 м.д.
17. Способ рафинирования жиров и/или масел, причем
подготавливают неочищенное масло, которое получено из растительного или животного материала;
неочищенное масло подвергают отбеливанию, обрабатывая его отбельной глиной, содержащей необожженную глину, которая имеет
2
удельную поверхность более 200 м/г;
ионообменную емкость более 40 м-экв/100 г и
объем пор более 0,5 мл/г, причем по меньшей мере 40% объема пор образовано порами, имеющими диаметр по меньшей мере 14 нм, и максимум 25% объема пор образовано порами, имеющими диаметр менее 7,5 нм, и
отбеленное масло отделяют от отбельной глины.
18. Способ по п.17, причем неочищенное масло имеет содержание фосфора в расчете на p менее 100 м.д.
19. Способ по п.17 или 18, причем неочищенное масло не подвергают гидратации.